(57)【要約】【課題】鉛を含まないはんだ材料を用いて、耐熱性や熱疲労性に優れた接合部を実現し、また、半導体素子の表面電極に配線用導体を面接合させるとともに、半導体素子を高い位置精度で導体基板に接合すること。【解決手段】導体基板12の表面に、Ｓｎ3.5Ａｇ0.5Ｃｕ粒子（溶融温度：220℃）のはんだペーストを塗布し、その上に半導体素子14を置く。半導体素子14の表面電極に、Ｓｎ20Ａｇ20Ｃｕ0.4ＮｉとＳｎ3.5Ａｇ0.5Ｃｕ0.07Ｎｉ0.01Ｇｅの各粉末を重量比62：35の混合粒（固相線の温度：220℃、液相線の温度：345℃）のクリームはんだを塗布し、その上に配線用導体16を置く。その状態で250℃に加熱し、Ｓｎ3.5Ａｇ0.5Ｃｕ粒子のはんだペーストを溶融し、総合組成Ｓｎ14.2Ａｇ13.2Ｃｕ0.28Ｎｉ0.035Ｇｅ粒子のクリームはんだを固液共存状態とする。その後冷却して、導体基板12と半導体素子14と配線用導体16をＳｎ3.5Ａｇ0.5Ｃｕ接合部材17とＳｎ14.2Ａｇ13.2Ｃｕ0.28Ｎｉ0.035Ｇｅ接合部材15を介して接合する。【選択図】        図１
2008091801.tif 000002
【特許請求の範囲】
【請求項１】
半導体素子と、該半導体素子の電極に接合された導体とを備えた半導体装置において、前記電極と前記導体との間に、Ag10〜20重量%, Cu2〜20重量%を含有し、残部がSnおよび不可避的不純物からなる第１の粉末と、Ag 4重量%以下（０を含まず）、Cu2重量%以下（０を含まず）を含有し、残部がSnおよび不可避的不純物からなる第２の粉末の混粒をフラックスによりクリーム状としたはんだ材料の接合により形成される接合層を備えることを特徴とする半導体装置。
【請求項２】
半導体素子と、該半導体素子の第１の面および第２の面にそれぞれ設けられた第１の電極および第２の電極にそれぞれ接合された第１の導体および第２の導体とを備えた半導体装置において、前記第１の電極と第１の導体との間、および前記第２の電極と第２の導体との間に、Ag10〜20重量%, Cu2〜20重量%を含有し、残部がSnおよび不可避的不純物からなる第１の粉末と、Ag 4重量%以下（０を含まず）、Cu2重量%以下（０を含まず）を含有し、残部がSnおよび不可避的不純物からなる第２の粉末の混粒をフラックスによりクリーム状としたはんだ材料の接合により形成される接合層を備えることを特徴とする半導体装置。
【請求項３】
半導体素子と、該半導体素子の第１の面および第２の面にそれぞれ設けられた第１の電極および第２の電極にそれぞれ接合された第１の導体および第２の導体とを備えた半導体装置において、前記第１の電極と第１の導体との間に、Ag10-20重量%, Cu2-20重量%を含有し、残部がSnおよび不可避的不純物からなる第１の粉末と、Ag 4重量%以下（０を含まず）、Cu 2重量%以下（０を含まず）を含有し、残部がSnおよび不可避的不純物からなる第２の粉末の混粒とフラックスによりクリーム状としたはんだ材料からなる第１の接合層、前記第２の電極と前記第２の導体との間に、鉛を含まない第２のはんだ材料からなる第２の接合層を備えることを特徴とする半導体装置。
【請求項４】
前記第２のはんだ材料の溶融温度が、前記第１のはんだ材料の液相線の温度よりも低いことを特徴とする請求項３に記載の半導体装置。
【請求項５】
前記第１の粉末は、Ni、Co、Fe、Geのうち,少なくとも1種類の添加元素を含有することを特徴とする請求項１ないし４のいずれか1項に記載の半導体装置。
【請求項６】
前記第２の粉末は、Cu、Ni、Co、Fe、Ge、Sb、BiおよびInのうち、少なくとも１種類の添加元素を含むことを特徴とする請求項１ないし５のいずれか１項に記載の半導体装置。
【請求項７】
半導体素子の電極に導体を接合するにあたって、前記電極と前記導体を、Ag10-20重量%, Cu2-20重量%を含有し、残部がSnおよび不可避的不純物からなる第１の粉末と、Ag 4重量%以下（０を含まず）、Cu 2重量%以下（０を含まず）を含有し、残部がSnおよび不可避的不純物からなる第２の粉末の混粒とフラックスによりクリーム状としたはんだ材料からなる接合材料を介して貼り合わせる工程と、前記はんだ材料の固相線の温度以上で、かつ液相線の温度よりも低い温度で加熱して半溶融、固液共存状態とし、その後冷却して、接合固化させる工程と、を含むことを特徴とする半導体装置の製造方法。
【請求項８】
半導体素子の第１の面および第２の面にそれぞれ第１の電極および第２の電極が設けられ、該第１の電極および第２の電極にそれぞれ第１の導体および第２の導体を接合するにあたって、前記第１の電極と第１の導体、および前記第２の電極と第２の導体を、Ag10-20重量%, Cu2-20重量%を含有し、残部がSnおよび不可避的不純物からなる第１の粉末と、Ag 4重量%以下（０を含まず）、Cu 2重量%以下（０を含まず）を含有し、残部がSnおよび不可避的不純物からなる第２の粉末の混粒とフラックスによりクリーム状としたはんだ材料からなる接合材料を介してそれぞれ貼り合わせる工程と、前記はんだ材料の固相線の温度以上で、かつ液相線の温度よりも低い温度で加熱して半溶融、固液共存状態とし、その後冷却して、接合固化させる工程と、を含むことを特徴とする半導体装置の製造方法。
【請求項９】
半導体素子の第１の面および第２の面にそれぞれ第１の電極および第２の電極が設けられ、該第１の電極および第２の電極にそれぞれ第１の導体および第２の導体を接合するにあたって、前記第１の電極と第１の導体を、Ag10-20重量%, Cu2-20重量%を含有し、残部がSnおよび不可避的不純物からなる第１の粉末と、Ag 4重量%以下（０を含まず）、Cu 2重量%以下（０を含まず）を含有し、残部がSnおよび不可避的不純物からなる第２の粉末の混粒とフラックスによりクリーム状とした第１のはんだ材料よりなる第１の接合材料を介して貼り合わせるとともに、前記第２の電極と第２の導体を、鉛を含まない第２のはんだ材料よりなる第２の接合材料を介して貼り合わせる工程と、前記第１のはんだ材料の固相線の温度以上で、かつ前記第１のはんだ材料の液相線の温度よりも低く、さらに前記第２のはんだ材料の溶融温度以上の温度で加熱することにより、第１のはんだ材料が半溶融、固液共存状態とするとともに、前記第２のはんだ材料を溶かす工程と、その後冷却して、前記第１および第２のはんだ材料を固化させる工程と、を含むことを特徴とする半導体装置の製造方法。
【請求項１０】
前記第１の粉末は、Ni、Co、Fe、Geのうち,少なくとも1種類の添加元素を含有することを特徴とする請求項7ないし９のいずれか1項に記載の半導体装置の製造方法。
【請求項１１】
前記第２の粉末は、Cu、Ni、Co、Fe、Ge、Sb、BiおよびInのうち、少なくとも１種類の添加元素を含むことを特徴とする請求項7ないし１０のいずれか1項に記載の半導体装置の製造方法。
【発明の詳細な説明】
【技術分野】
【０００１】
この発明は、半導体装置およびその製造方法に関し、特に半導体素子の表面電極および裏面電極にそれぞれ配線用導体および導体基板が面接合した構成の半導体装置およびその製造方法に関する。
【背景技術】
【０００２】
パワー半導体装置では、半導体素子で発生する熱をその裏面から放熱する構成となっている。図５は、従来のパワー半導体装置の要部を示す正面図である。図５において、符号１は絶縁基板であり、その表面に電気回路を兼ねる導体基板２が接合され、かつその裏面に図示しない冷却導体への熱伝導を担う熱伝導体３が接合されている。
さらに、導体基板２の表面に半導体素子４の裏面電極（図示省略）がはんだ材料５を用いて接合されている。半導体素子４の表面電極（図示省略）は、ボンディングワイヤ６を介して導体基板２に電気的に接続されている。熱伝導体３は、半導体パッケージの図示しない冷却導体である金属基板にはんだ材料を用いて接合されている。この金属基板は、図示しない外部冷却体とコンパウンドなどで密着されている。
【０００３】
半導体素子４は、通電時に熱を発生する。そして、半導体素子４と導体基板２の接合部が面接合であるため、その接合部には大きな熱ひずみが発生する。それによって、その接合部を構成するはんだ材料５は、過酷な使用環境下に置かれることになるので、そのはんだ材料には、高熱伝導性と熱疲労強度に優れた特性が要求される。そのような特性を備えたはんだ材料５として、従来、鉛入りの高温はんだ材料（溶融点２９０℃）が使用されていた。
【０００４】
しかし、近時、環境上の配慮から、鉛を含まない（鉛フリー）はんだ材料を用いることが要求されている。この温度に対応可能な鉛フリーはんだ材料としてＡｕ−Ｓｎ合金があるが、高価であるため、実用的ではない。実用性の点から、鉛フリーはんだ材料としてＳｎＡｇはんだ材料（溶融点２２０℃）が適当である。
また、鉛フリーはんだ材料として、ＳｎまたはＳｎ合金からなる第１金属粉と、この第１金属粉よりも高い融点を持ち、ＣｕまたはＣｕ合金からなる第２金属粉とを含み、第１金属粉の含有割合が６０質量％より大きく８５質量％以下であり、第２金属粉の含有割合が１５質量％以上で４０質量％より小さい構成のものが公知である（例えば、特許文献１参照）。この特許文献１には、第１金属粉の平均粒径が３〜３０μｍであり、第２金属粉の平均粒径が５〜４０μｍであることと、はんだペーストにＡｇを多量に用いることが開示されている。
【特許文献１】特開２００３−２４５７９３号公報
【発明の開示】
【発明が解決しようとする課題】
【０００５】
近時、半導体パッケージの小型化、半導体素子の面積低減化に伴い、電流密度の増加が望まれている。また、半導体基板と導体基板の接合部の熱疲労信頼性および熱伝導性の一層の向上が望まれている。一方、従来のワイヤボンディング技術では、負荷電流レベルの限界にきており、パワーサイクル寿命の点でも、ボンディングワイヤと半導体素子の接合部の信頼性の要求が一層、厳しいものとなっている。
【０００６】
これらの対策として、半導体素子の表面の電流密度を均一化して温度分布の均一化を図るとともに、半導体素子の裏面側に加えて表面側からも熱を逃がす構造として、半導体素子の表面電極に配線用導体を面接合させてその接合面積を大きくすることが考えられる。この場合、配線用導体が銅材でできていると、半導体素子と配線用導体の間の熱膨張係数差が大きくなるため、その接合部の熱疲労に対する信頼性が厳しくなってしまう。
【０００７】
また、半導体素子の表面電極と配線用導体の接合、および半導体素子の裏面電極と導体基板の接合に、同じような接合温度を有するはんだ材料を用いて同時に接合する場合、その接合温度に加熱したときに半導体素子の上下ではんだ材料が溶融した状態となる。そのため、はんだの表面張力によって半導体素子や配線用導体が動きやすくなってしまい、半導体素子や配線用導体の接合位置の精度が低くなるという問題点がある。
【０００８】
また、ＳｎＡｇはんだ材料（溶融点２２０℃）は、鉛入りの高温はんだ９５Ｐｂ５Ｓｎ（溶融点２９０℃）よりも耐熱性が低いという問題点がある。一方、金属の接合材料としてＡｇろうが公知である。しかし、Ａｇろうの接合温度が８００〜９００℃と高く、半導体素子の耐熱性、接合後の熱応力および剛性が高いことによる、ヒートサイクル・パワーサイクル時に半導体素子に及ぼす熱応力の影響などから望ましくない。
【０００９】
この発明は、上述した従来技術による問題点を解消するため、鉛フリーはんだ材料を用いて、耐熱性や熱疲労性に優れた接合部を実現することができる半導体装置およびその製造方法を提供することを目的とする。また、この発明は、鉛フリーはんだ材料を用いて、半導体素子の表面電極に配線用導体を面接合させるとともに、半導体素子を高い位置精度で導体基板に接合させることができる半導体装置およびその製造方法を提供することを目的とする。
【課題を解決するための手段】
【００１０】
上述した問題を解決し、目的を達成するため、請求項１の発明にかかる半導体装置は、半導体素子と、該半導体素子の電極に接合された導体とを備えた半導体装置において、前記電極と前記導体との間に、Ag10〜20重量%, Cu2〜20重量%を含有し、残部がSnおよび不可避的不純物からなる第１の粉末と、Ag 4重量%以下（０を含まず）、Cu2重量%以下（０を含まず）を含有し、残部がSnおよび不可避的不純物からなる第２の粉末の混粒をフラックスによりクリーム状としたはんだ材料の接合により形成される接合層を備えることを特徴とする。
【００１１】
また、請求項２の発明にかかる半導体装置は、半導体素子と、該半導体素子の第１の面および第２の面にそれぞれ設けられた第１の電極および第２の電極にそれぞれ接合された第１の導体および第２の導体とを備えた半導体装置において、前記第１の電極と前記第１の導体との間、および前記第２の電極と第２の導体との間に、Ag10〜20重量%, Cu2〜20重量%を含有し、残部がSnおよび不可避的不純物からなる第１の粉末と、Ag 4重量%以下（０を含まず）、Cu2重量%以下（０を含まず）を含有し、残部がSnおよび不可避的不純物からなる第２の粉末の混粒をフラックスによりクリーム状としたはんだ材料の接合により形成される接合層を備えることを特徴とする。
【００１２】
また、請求項３の発明にかかる半導体装置は、半導体素子と、該半導体素子の第１の面および第２の面にそれぞれ設けられた第１の電極および第２の電極にそれぞれ接合された第１の導体および第２の導体とを備えた半導体装置において、前記第１の電極と第１の導体との間に、Ag10-20重量%, Cu2-20重量%を含有し、残部がSnおよび不可避的不純物からなる第１の粉末と、Ag 4重量%以下（０を含まず）、Cu 2重量%以下（０を含まず）を含有し、残部がSnおよび不可避的不純物からなる第２の粉末の混粒とフラックスによりクリーム状としたはんだ材料からなる第１の接合層、前記第２の電極と前記第２の導体との間に、鉛を含まない第２のはんだ材料からなる第２の接合層を備えることを特徴とする。
【００１３】
また、請求項４の発明にかかる半導体装置は、請求項３に記載の発明において、前記第２のはんだ材料の溶融温度が、前記第１のはんだ材料の液相線の温度よりも低いことを特徴とする。
また、請求項５の発明にかかる半導体装置は、請求項１ないし４に記載の発明において、前記第１の粉末はNi、Co、Fe、Geのうち、少なくとも一種類の添加元素を含有し、請求項６の発明にかかる半導体装置は、請求項1ないし５に記載の発明において、第２の粉末は、Ni、Co、Fe、Ge、Sb、Bi及びInのうち、少なくとも１種類の添加元素を含むことを特徴とする。
【００１４】
また、請求項７の発明にかかる半導体装置の製造方法は、半導体素子の電極に導体を接合するにあたって、前記電極と前記導体を、Ag10-20重量%, Cu2-20重量%を含有し、残部がSnおよび不可避的不純物からなる第１の粉末と、Ag 4重量%以下（０を含まず）、Cu 2重量%以下（０を含まず）を含有し、残部がSnおよび不可避的不純物からなる第２の粉末の混粒とフラックスによりクリーム状としたはんだ材料よりなる接合材料を介して貼り合わせる工程と、前記はんだ材料の固相線の温度以上で、かつ液相線の温度よりも低い温度で加熱して半溶融、固液共存状態とし、その後冷却して、接合固化させる工程と、を含むことを特徴とする。
【００１５】
また、請求項８の発明にかかる半導体装置の製造方法は、半導体素子の第１の面および第２の面にそれぞれ第１の電極および第２の電極が設けられ、該第１の電極および第２の電極にそれぞれ第１の導体および第２の導体を接合するにあたって、前記第１の電極と前記第１の導体、および前記第２の電極と前記第２の導体を、Ag10-20重量%, Cu2-20重量%を含有し、残部がSnおよび不可避的不純物からなる第１の粉末と、Ag 4重量%以下（０を含まず）、Cu 2重量%以下（０を含まず）を含有し、残部がSnおよび不可避的不純物からなる第２の粉末の混粒とフラックスによりクリーム状としたはんだ材料からなる接合材料を介してそれぞれ貼り合わせる工程と、前記第１のはんだ材料の固相線の温度以上で、かつ液相線の温度よりも低い温度で加熱して半溶融、固液共存状態とし、その後冷却して、接合固化させる工程と、を含むことを特徴とする。
【００１６】
また、請求項９の発明にかかる半導体装置の製造方法は、半導体素子の第１の面および第２の面にそれぞれ第１の電極および第２の電極が設けられ、該第１の電極および第２の電極にそれぞれ第１の導体および第２の導体を接合するにあたって、前記第１の電極と第１の導体を、Ag10-20重量%, Cu2-20重量%を含有し、残部がSnおよび不可避的不純物からなる第１の粉末と、Ag 4重量%以下（０を含まず）、Cu 2重量%以下（０を含まず）を含有し、残部がSnおよび不可避的不純物からなる第２の粉末の混粒とフラックスによりクリーム状とした第１のはんだ材料よりなる第１の接合材料を介して貼り合わせるとともに、前記第２の電極と第２の導体を、鉛を含まない第２のはんだ材料よりなる第２の接合材料を介して貼り合わせる工程と、前記第１のはんだ材料の固相線の温度以上で、かつ前記第１のはんだ材料の液相線の温度よりも低く、さらに前記第２のはんだ材料の溶融温度以上の温度で加熱することにより、第１のはんだ材料が半溶融、固液共存状態とするとともに、前記第２のはんだ材料を溶かす工程と、その後冷却して、前記第１および第２のはんだ材料を固化させる工程と、を含むことを特徴とする。
【００１７】
また、請求項１０の発明にかかる半導体装置の製造方法は、請求項７ないし９に記載の発明において、前記第１の粉末は、Ni、Co、Fe、Geのうち,少なくとも1種類の添加元素を含有することを特徴とし、請求項１１の発明にかかる半導体装置の製造方法は、請求項７ないし１０に記載の発明において、前記第２の粉末は、Cu、Ni、Co、Fe、Ge、Sb、BiおよびInのうち、少なくとも１種類の添加元素を含むことを特徴とする。
【発明の効果】
【００１８】
ＳｎＡｇ系のはんだ材料は、被接合材がＣｕである場合、はんだ材料中にＣｕが添加されていれば、被接合材からのＣｕの溶出を抑制することができるとともに、はんだ接合部の強度を向上させる効果があり、ＳｎＣｕ系やＳｎＳｂ系のはんだ材料と比較して、接合性や信頼性の点で優れている。ＳｎＡｇ系はんだ材料では、Ａｇの含有割合が７０質量％に至るまで、共晶反応を有し、固相線の温度は２２１℃である。また、完全に液化する液相線の温度は、Ａｇの含有量が増加するとともに上昇する。
【００１９】
はんだ材料は固相線にて液化が開始するが、ＳｎＡｇ系はんだ材料の固体状態のミクロ組織が粗い場合には、金属組織の濃度分布により、液化している部分と固体部分が不均一に存在しやすくなり、固相線以上の広い温度範囲において、固液共存状態が粗い状態で存在しやすくなる。そのため、はんだ材料と被接合材との界面における接合反応を生じさせるには、接合温度として高温側までの加熱が必要となる。
【００２０】
Ag10〜20重量%, Cu 2〜20重量%を含有し、残部がSnおよび不可避的不純物からなる第１の粉末と、Ag 4重量%以下（０を含まず）、Cu2重量%以下（０を含まず）を含有し、残部がSnおよび不可避的不純物からなる第２の粉末の混粒から成るはんだ材料とすることにより、Ｓｎ−Ａｇ−Ｃｕ３元共晶組成付近の組成のもの（代表的には、Ｓｎ３．５Ａｇ０．５Ｃｕ）よりも耐熱性が向上する。はんだ材料が微細な粒子で構成されていれば、その粒子内の成分濃度分布が少なく、また、成分拡散が生じやすいので、固相線以上の温度において均一に液化が生じやすくなり、比較的低温側で接合することができる。
【００２１】
この発明では、ＳｎＡｇ系はんだ材料のＡｇの含有割合の下限は、３．５質量％Ａｇに共晶組成を有し、必要な固液共存温度範囲を有する液相線の温度である３００℃に相当する１０質量％である。Ａｇの含有割合が２０質量％以上であっても接合可能であるが、接合作業性として望ましい２５０〜３００℃付近での液化程度から、Ａｇの含有割合の上限は２０質量％であるのが適当である。さらに、Cu単独の量としては、接合部内におけるCuSn化合物の生成を容易とするため、下限２％とし、Cuが多過ぎると、CuSnの持つ強度が高く脆い性質が支配的となるため、Cu20%を上限とする。
【００２２】
また、固相線と液相線の温度範囲が広い場合、接合温度において固液共存状態となるので、はんだ材料の粘性が高い。それによって、接合作業中に半導体素子や配線用導体の動きが生じにくくなり、半導体素子や配線用導体を精度よく接合することができる。
はんだ材料の粒子の大きさは、通常のクリームはんだと同様、５〜５０μｍで十分であるが、さらに微粒子化すれば、粒子相互の拡散およびはんだ材料の溶融が促進されるので、有効である。また、粒子径を５〜２０μｍにすることにより、フラックス内に粒子を均一に分散させることができる。
【００２３】
本発明にかかる半導体装置およびその製造方法によれば、鉛フリーはんだ材料を用いて、階層はんだが可能となり、また、耐熱性を有するはんだ材料の接合と代表的鉛フリーはんだであるSnAg系はんだ材料の接合との同時接合が可能であり、温度耐熱性や熱疲労性に優れた接合部を実現することができるという効果を奏する。また、鉛フリーはんだ材料を用いて、半導体素子の表面電極に配線用導体を面接合させるとともに、半導体素子を高い位置精度で導体基板に接合させることができるという効果を奏する。
【発明を実施するための最良の形態】
【００２４】
以下に添付図面を参照して、この発明にかかる半導体装置およびその製造方法の好適な実施の形態を詳細に説明する。以下の実施の形態の説明および図面において、同様の構成には同一の符号を付し、重複する説明を省略する。
実施の形態１．
図１は、本発明の実施の形態１にかかる製造方法により製造された半導体装置の一例の要部を示す正面図である。図１に示すように、半導体素子１４の裏面電極（図示省略）は、導体基板１２の表面にＳｎ３．５Ａｇ０．５Ｃｕ接合部材１７を介して接合されている。その半導体素子１４の表面電極（図示省略）には、配線用導体１６がSn20Ag20Cu0.4NiとSn3.5Ag0.5Cu0.07Ni0.01Geの各粉末を重量比65:35の混合粒によるクリームはんだ接合材料（第１はんだ材料）による接合層（接合部総合組成Sn14.2Ag13.2Cu0.28Ni 0.0035Ge）１５を介して接合されている。ここで、配線用導体１６と半導体素子１４の表面電極（図示省略）は面接合しており、その接合面積は、従来のワイヤボンディング法によるワイヤの接着面積よりも大きい。本実施例におけるはんだ材料のNiの添加は、耐熱性向上、Geは接合性の改善をはかるためである。
【００２５】
Sn20Ag20Cu0.4Niの粉末には、Niの代わりにCo、Fe、Geのうち少なくとも一種類の添加元素を含有させることができ、Sn3.5Ag0.5Cu0.07Ni0.01Geの粉末には、Ni、Geの代わりにCo、Fe、Sb、Bi及びInのうち、少なくとも１種類の添加元素を含有させることができる。
前者の場合には、Ni，Fe，Coは1.0重量%以下、Geは0.1重量%以下、後者の場合には、Ni、Co、Sb、Fe、Ge、BiおよびInのうち、少なくとも１種類の添加元素を合計で2重量％以下の割合で含むことが好ましい。
【００２６】
次に、本発明の実施の形態１にかかる半導体装置の製造方法について説明する。まず、導体基板１２の表面に、Ｓｎ３．５Ａｇ０．５Ｃｕ粒子（粒子径：２０〜５０μｍ、溶融温度：２２０℃）を用いたはんだペーストを、例えば１００μｍの厚さに塗布する。そして、そのはんだペーストに接触するように、導体基板１２の上に半導体素子１４を置く。
続いて、半導体素子１４の表面電極の表面に、粒径が５〜２０μｍである第１はんだ材料（混合粒）（固相線の温度：２２０℃、液相線の温度：３４５℃）とフラックスを混合したクリームはんだを塗布する。半導体素子１４の表面電極の表面には、はんだ接合を可能とするために、Ｎｉめっきが施されている。その後、塗布したクリームはんだに配線用導体１６の被接合面が接触するように、半導体素子１４の上に配線用導体１６を置く。
【００２７】
その状態で、導体基板１２、半導体素子１４および配線用導体１６を電気炉に入れ、第１はんだ材料（混合粒）の固相線の温度（２２０℃）以上、かつ液相線の温度（３４５℃）以下で、さらにＳｎ３．５Ａｇ０．５Ｃｕのクリームはんだの溶融温度（２２０℃）以上の温度、例えば２５０℃に加熱する。その際、Ｓｎ３．５Ａｇ０．５Ｃｕ粒子を用いたはんだペーストは溶融する。一方、第１はんだ材料（混合粒）とフラックスを混合したクリームはんだは、固液共存の状態となる。その後、冷却して、溶けたはんだを凝固させる。それによって、導体基板１２に半導体素子１４がＳｎ３．５Ａｇ０．５Ｃｕ接合部材１７を介して接合されるとともに、半導体素子１４に配線用導体１６が第１はんだ材料（混合粒）による接合部１５を介して接合され、図１に示す構成の半導体装置が得られる。
【００２８】
ここで、Ｓｎ３．５Ａｇ０．５Ｃｕ粒子を用いたはんだペーストは一旦溶融した後に固化するため、溶融前の形態は粒子を用いたペーストに限らない。例えばＳｎ３．５Ａｇ０．５Ｃｕのシート状のはんだを用いてもよい。
なお、図２に示すように、導体基板１２と半導体素子１４の裏面電極を第１はんだ材料（混合粒、総合組成Sn14.2Ag13.2Cu0.28Ni 0.0035Ge）からなる接合部材１５により接合し、半導体素子１４の表面電極と配線用導体１６をＳｎ３．５Ａｇ０．５Ｃｕ接合部材１７により接合してもよい。この場合には、導体基板１２の表面に、第１はんだ材料（混合粒）とフラックスを混合したクリームはんだを塗布し、その上に半導体素子１４を置く。そして、半導体素子１４の表面電極の表面に、第２はんだ材料Ｓｎ３．５Ａｇ０．５Ｃｕ粒子を用いたはんだペーストを塗布し、その上に配線用導体１６を置く。その状態で、電気炉で第１はんだ材料（混合粒）の固相線の温度（２２０℃）以上、かつ液相線の温度（３４５℃）以下で、さらに第２はんだ材料Ｓｎ３．５Ａｇ０．５Ｃｕのクリームはんだの溶融温度（２２０℃）以上の温度、例えば２５０℃に加熱した後、冷却すればよい。
【００２９】
また、図３に示すように、導体基板１２と半導体素子１４の裏面電極、および半導体素子１４の表面電極と配線用導体１６の両方を第１はんだ材料（混合粒）接合部材１５により接合してもよい。この場合には、導体基板１２の表面に、第１はんだ材料（混合粒）とフラックスを混合したクリームはんだを塗布し、その上に半導体素子１４を置く。そして、半導体素子１４の表面電極の表面に、同じクリームはんだを塗布し、その上に配線用導体１６を置く。その状態で、電気炉で第１はんだ材料（混合粒）の固相線の温度（２２０℃）以上、かつ液相線の温度（３４５℃）以下、例えば２５０℃に加熱した後、冷却すればよい。
【００３０】
実施の形態１によれば、第１はんだ材料（混合粒）の固相線と液相線の間の温度で、第１はんだ材料（混合粒）の液化が均一に生じやすいので、比較的低温側ではんだ接合を行うことができる。従って、はんだ接合部の耐熱性が向上し、また、熱疲労強度が向上する。また、加熱したときに、第１はんだ材料（混合粒）を含むクリームはんだが固液共存の状態となり、高い粘性を有するので、半導体素子１４と配線用導体１６の相互の動きが抑制される。従って、半導体素子１４および配線用導体１６を高い位置精度で接合することができる。
【００３１】
実施の形態２．
図４は、本発明の実施の形態２にかかる製造方法により製造された半導体装置の一例の要部を示す正面図である。図４に示すように、実施の形態２では、半導体パッケージの外部冷却体への熱導体となる例えば金属基板よりなる熱伝導部材１８の表面に、アルミナ等からなる絶縁基板１１の裏面に設けられた熱伝導体１３の裏面が第２はんだ材料Ｓｎ３．５Ａｇ０．５Ｃｕによる接合部材１７を介して接合されている。そして、絶縁基板１１の表面に設けられた、電気回路を兼ねる導体基板１２の表面に、半導体素子１４の裏面電極が第２はんだ材料Ｓｎ３．５Ａｇ０．５Ｃｕによる接合部材１７を介して接合されている。半導体素子１４の表面電極には、配線用導体１６が第１はんだ材料（混合粒）１５を介して接合されている。
【００３２】
次に、本発明の実施の形態２にかかる半導体装置の製造方法について説明する。まず、熱伝導部材１８の表面に、第２はんだ材料Ｓｎ３．５Ａｇ０．５Ｃｕ粒子（粒子径：２０〜５０μｍ、溶融温度：２２０℃）を用いたクリームはんだを塗布する。そして、そのクリームはんだに絶縁基板１１の熱伝導体１３が接触するように、熱伝導部材１８の上に絶縁基板１１を置く。
【００３３】
続いて、絶縁基板１１の導体基板１２の表面に、同じ第２はんだ材料Ｓｎ３．５Ａｇ０．５Ｃｕ粒子を用いたクリームはんだを塗布する。そして、そのクリームはんだに接触するように、導体基板１２の上に半導体素子１４を置く。さらに、半導体素子１４の表面電極の表面に、粒径が５〜２０μｍである第１はんだ材料（混合粒）（固相線の温度：２２０℃、液相線の温度：３４５℃）とフラックスを混合したクリームはんだを塗布する。半導体素子１４の表面電極の表面には、はんだ接合を可能とするために、Ｎｉめっきが施されている。その後、塗布したクリームはんだに配線用導体１６の被接合面が接触するように、半導体素子１４の上に配線用導体１６を置く。
【００３４】
その状態で、熱伝導部材１８、絶縁基板１１、半導体素子１４および配線用導体１６を電気炉に入れ、例えば２５０℃に加熱する。その際、Ｓｎ３．５Ａｇ０．５Ｃｕ粒子を用いたクリームはんだは溶融する。一方、第１はんだ材料（混合粒）とフラックスを混合したクリームはんだは、固液共存の状態となる。その後、冷却して、溶けたはんだを凝固させる。それによって、熱伝導部材１８に絶縁基板１１が第２はんだ材料Ｓｎ３．５Ａｇ０．５Ｃｕ接合部材１７を介して接合され、かつ導体基板１２に半導体素子１４がＳｎ３．５Ａｇ０．５Ｃｕ接合部材１７を介して接合され、さらに半導体素子１４に配線用導体１６が第１はんだ材料（混合粒）による接合部材１５を介して接合され、図４に示す構成の半導体装置が得られる。
【００３５】
なお、導体基板１２と半導体素子１４の裏面電極を第１はんだ材料（混合粒）による接合部材１５により接合し、半導体素子１４の表面電極と配線用導体１６を第２はんだ材料Ｓｎ３．５Ａｇ０．５Ｃｕ接合部材１７により接合してもよいし、導体基板１２と半導体素子１４の裏面電極、および半導体素子１４の表面電極と配線用導体１６の両方を第１はんだ材料（混合粒）による接合部材１５により接合してもよい。さらに、熱伝導部材１８と絶縁基板１１を第１はんだ材料（混合粒）１５により接合してもよい。実施の形態２によれば、実施の形態１と同様の効果が得られる。
【００３６】
以上において本発明は、上述した実施の形態に限らず、種々変更可能である。例えば、はんだ接合温度は、２５０℃に限らず、第１はんだ材料（混合粒）の固相線の温度以上で、かつ第１はんだ材料（混合粒）の液相線の温度よりも低く、さらに第２はんだ材料Ｓｎ３．５Ａｇ０．５Ｃｕ粒子を用いたはんだペーストまたはクリームはんだの溶融温度以上の温度であればよい。
【産業上の利用可能性】
【００３７】
以上のように、本発明にかかる半導体装置の製造方法は、半導体素子の表面電極と配線用導体が面接合された構成を有する半導体装置に有用であり、特に、通電時の発熱量が多いパワー半導体装置に適している。
【図面の簡単な説明】
【００３８】
【図１】本発明の実施の形態１にかかる製造方法により製造された半導体装置の一例の要部を示す正面図である。
【図２】本発明の実施の形態１にかかる製造方法により製造された半導体装置の別の例の要部を示す正面図である。
【図３】本発明の実施の形態１にかかる製造方法により製造された半導体装置のさらに別の例の要部を示す正面図である。
【図４】本発明の実施の形態２にかかる製造方法により製造された半導体装置の一例の要部を示す正面図である。
【図５】従来の半導体装置の要部を示す正面図である。
【符号の説明】
【００３９】
１２，１６  導体
１４  半導体素子
１５  第１のはんだ材料の粒子よりなる接合材料
１７  第２のはんだ材料の粒子よりなる接合材料
【図１】
2008091801.tif 000003
【図２】
2008091801.tif 000004
【図３】
2008091801.tif 000005
【図４】
2008091801.tif 000006
【図５】
2008091801.tif 000007